(57)【要約】本発明は、少なくとも１つのアモルファス相、少なくとも１つの結晶相および少なくとも１つの複合金属相を含む識別物質を含むオブジェクトを認証する方法に関する。この方法は、候補オブジェクトの識別物質をＸＲＤ分析にかけ、そのＸＲＤシグネチャを判定することと、候補オブジェクトのＸＲＤシグネチャを基準ＸＲＤシグネチャと比較し、そのＸＲＤシグネチャが基準ＸＲＤシグネチャと実質的に一致する場合に、オブジェクトの真正性を結論付けることと、を備える。【特許請求の範囲】
【請求項１】
識別物質の使用であって、前記識別物質は、前記識別物質のＸ線回折シグネチャの分析による、認証方法における少なくとも１つのアモルファス相、少なくとも１つの結晶相および少なくとも１つの複合金属相を含む、識別物質の使用。
【請求項２】
少なくとも１つのアモルファス相、少なくとも１つの結晶相および少なくとも１つの複合金属相を含む識別物質を含むオブジェクトを認証する方法において、
−候補オブジェクトの識別物質をＸ線回折、ＸＲＤ、分析にかけ、そのＸＲＤシグネチャを判定することと、
−前記候補オブジェクトの前記ＸＲＤシグネチャを基準ＸＲＤシグネチャと比較し、そのＸＲＤシグネチャが前記基準ＸＲＤシグネチャと実質的に一致する場合に、前記オブジェクトの真正性を結論付けることとを含む、方法。
【請求項３】
前記識別物質が、前記オブジェクトに関連付けられるか、または前記オブジェクトに直接貼付されるラベルまたはタガントとして形成される、請求項２に記載の方法。
【請求項４】
前記オブジェクトが、少なくとも部分的に前記識別物質から製造され、または、前記識別物質が、前記オブジェクトのバルクにあるかもしくは前記オブジェクトと一体である、請求項２に記載の方法。
【請求項５】
オブジェクトを認証する方法において、
ａ）少なくとも１つのアモルファス相、少なくとも１つの結晶相および少なくとも１つの複合金属相を含む識別物質を製造するステップと、
ｂ）所定量の前記識別物質をＸ線回折、ＸＲＤ、分析にかけ、そのＸＲＤシグネチャを判定し、後者を基準ＸＲＤシグネチャとして保存するステップと、
ｃ）所定量の前記識別物質をオブジェクトに関連付けるステップと、
ｄ）識別されるべきオブジェクトに関連付けられた候補識別物質をＸＲＤ分析にかけ、前記識別物質のＸＲＤシグネチャを判定するステップと、
ｅ）前記候補識別物質の前記ＸＲＤシグネチャを前記基準ＸＲＤシグネチャと比較し、そのＸＲＤシグネチャが前記基準ＸＲＤシグネチャと実質的に一致する場合に、識別されるべき前記オブジェクトの真正性を結論付けるステップとを含む、方法。
【請求項６】
複数のラベルまたはタガントが前記識別物質から製造され、前記ラベルがオブジェクトに貼付されるかまたは結び付けられる、請求項５に記載の方法。
【請求項７】
所定量の前記識別物質が、オブジェクトのラベルもしくは包装に貼付されるか、またはオブジェクトに直接貼付される、請求項５に記載の方法。
【請求項８】
所定量の前記識別物質が、特にオブジェクトの製造および／または包装中に、認証されるべきオブジェクトのバルクに追加される、請求項５に記載の方法。
【請求項９】
前記識別物質が、アモルファス相を有する少なくとも１つのポリマーを含み、前記少なくとも１つのポリマーが、好ましくは、前記識別物質のマトリクスを形成する、請求項２から８のいずれか一項に記載の方法。
【請求項１０】
前記識別物質が、少なくとも１つの近似金属相を有する金属合金を含む、請求項２から９のいずれか一項に記載の方法。
【請求項１１】
前記識別物質が、少なくとも１つの準結晶相を有する金属合金を含む、請求項２から１０のいずれか一項に記載の方法。
【請求項１２】
前記識別物質が、少なくとも１つの結晶相および少なくとも１つの複合金属相を含む複合金属合金の粒子が埋め込まれた少なくとも１つのアモルファス相を有するポリマーマトリクスから構成される、請求項２から１１のいずれか一項に記載の方法。
【請求項１３】
前記比較ステップが、前記候補ＸＲＤシグネチャと前記基準ＸＲＤシグネチャとの間の関連ピークの角度位置を比較することを含む、請求項２から１２のいずれか一項に記載の方法。
【請求項１４】
前記比較ステップが、前記候補ＸＲＤシグネチャと前記基準ＸＲＤシグネチャとの間の関連ピークの相対強度を比較することを含む、請求項２から１３のいずれか一項に記載の方法。
【請求項１５】
前記識別物質が、所定の較正結晶、特にシリコンを含む、請求項２から１４のいずれか一項に記載の方法。
【発明の詳細な説明】
【技術分野】
【０００１】
本発明は、一般に、偽造されたオブジェクトを回避するために、商品、製品、物品、材料などのオブジェクトを認証する方法に関する。より具体的には、本発明は、Ｘ線回折分析に基づいてオブジェクトを認証する方法に関する。
【背景技術】
【０００２】
偽造は、範囲および規模が拡大している長年の問題である。偽造は、売り上げ、ブランド価値および企業の評判、ならびに技術革新の恩恵を受ける能力を有するインパクトのために、企業にとって懸念事項である。もちろん、消費者はまた、本物の製品として購入する製品が偽造品であるという詐欺の被害者であり、それらの製品は例えば重大な健康および安全上のリスクを伴う機械部品や薬物などである。州レベルでは、偽造は、消費者の福祉と健康に与える脅威、イノベーションに悪影響を与える可能性があり、ならびに社会を混乱および腐敗させる犯罪ネットワーク、組織犯罪およびその他のグループにつながる実質的な資金源となるため、政府にとって懸念事項である。
【０００３】
今日、偽造品との戦いに使用することができる多くの技術がある。例えば、ナノおよび他の高度な技術は、ブランド保護、製品追跡およびトレースの新たな方法への扉を開いている：それは、実際の製品（それに影響を与えることなく）、ならびに包装を固有に「フィンガプリント」する可能性を提供する。これに関連して、非特許文献１は、４０を超える非常に刺激的で、主に最近（主に２０１４年〜２０１６年までの報告）の解決策を説明している。
【０００４】
現在の偽造防止技術の選択肢は、製品の認証とセキュリティを含む一連の公然な、あるいは非公然な対策を含む。偽造防止市場は、主に２つのセグメント、すなわち、認証技術（明白なセキュリティ機能と秘密のセキュリティ機能を提供する技術）、および追跡およびトレース技術（サプライチェーン全体で製品の可視化を促進する技術）に分類されることができる。
【０００５】
これらの技術選択肢は、セキュリティ用のシリアル番号、バーコード、識別用のデータマトリクスおよびＲＦＩＤ、ならびにホログラム、生体認証ソリューション、透かしおよびタガントを含む。これらの技術は、異なるレベルで独自の制限を有し、絶対確実ではない。
【０００６】
偽造防止対策の１つの特定の課題は、ＲＦＩＤデバイス、タガント、ホログラムまたは他のフィンガプリントのコピーを防ぐのが困難であることである。
【０００７】
特許文献１は、Ｘ線回折（ＸＲＤ）分析に基づいてアイテムをラベリングおよび識別する方法を開示している。この方法は、バインダ中の粉末結晶材料によって形成された光学識別要素を使用して、Ｘ線ビームによって照射されたときに複合Ｘ線回折パターンを提供する。複合Ｘ線回折パターンは、このアイテムを示している。この方法は、さらに、４つの異なる結晶材料のうちの１つ以上の選択および省略によって「符号化された」複合Ｘ線回折パターンの使用に依存している。
【０００８】
光学識別要素には、様々な形状（ビーズ、円柱、繊維）が与えられることができ、ソート、追跡、識別、検証、認証、盗難防止／偽造防止、セキュリティ／反テロリズム、または他の目的など、多くの異なる目的のために使用されることができる。
【０００９】
提案された方法は、多数の個別のコードを可能にし、非常に小さくすることができ、シグネチャが向きに関係なく読み取り可能であり、過酷な環境に耐えることができるため、興味深いものである。
【００１０】
これらの利点にもかかわらず、特許文献１に開示された方法は、十分に安全ではないと思われる。実際に、ＸＲＤは、結晶材料を検出する標準的な方法である。光学識別要素を分析して、異なる結晶材料を検出し、非常に類似または同一のＸ線回折パターンを有する化合物を再現することは、当業者にとって比較的容易であろう。
【００１１】
オブジェクトを認証する他の方法は、例えば、特許文献２、特許文献３、特許文献４、または非特許文献２から知られている。
【発明の概要】
【発明が解決しようとする課題】
【００１２】
本発明の目的は、コピーするのが困難な固有のＸＲＤフィンガプリントを提供する、ＸＲＤ分析に基づいてオブジェクトを識別する改善された方法を提供することである。
【００１３】
この目的は、請求項１に記載の使用および請求項２または５に記載の方法により達成される。
【００１４】
本発明は、準結晶および近似金属合金の特性をアモルファスおよび／または結晶相と組み合わせて利用して、Ｘ線回折（ＸＲＤ）分析によって物品を認証する改善された方法を提供する。
【００１５】
第１の態様によれば、本発明は、化合物のＸ線回折シグネチャの分析によってオブジェクトを認証する方法において、少なくとも１つのアモルファス相、少なくとも１つの結晶相、および少なくとも１つの複合金属相を含む物質または化合物（以下、識別物質と呼ぶ）の使用を提案する。
【００１６】
第２の態様によれば、オブジェクトを識別する方法において、オブジェクトが、少なくとも１つのアモルファス相、少なくとも１つの結晶相および少なくとも１つの複合金属相を含む識別物質を含む方法が提案される。この方法は、
−候補オブジェクトの識別物質をＸＲＤ分析にかけ、そのＸＲＤシグネチャを判定することと、
−候補オブジェクトのＸＲＤシグネチャを基準ＸＲＤシグネチャと比較し、そのＸＲＤシグネチャが基準ＸＲＤシグネチャと実質的に一致する場合に、オブジェクトの真正性を結論付けることと、を備える。
【００１７】
したがって、本発明の特徴は、少なくとも１つのアモルファス相、少なくとも１つの結晶相および少なくとも１つの複合金属相の組み合わせを含む識別物質の使用である。そのような識別物質は、固有のシグネチャまたはフィンガプリントを構成する固有の回折パターンを有し、その組成は、製造後に判定することができない。それぞれの成分の性質および量を正確に判定することができる利用可能な分析技術は今日存在しないことが理解されるべきである。特に、化学分析は、特定の特性Ｘ線回折パターンを提供する組成物を解読することはできず、異なる結晶相間の構造および関係を区別せずに異なる要素を単に識別するにすぎない。
【００１８】
ＸＲＤ分析はまた、各相のそれぞれの体積分率を特定することができないため、そのような識別物質の組成を判定することはできない。
【００１９】
驚くべきことに、以下により詳細に見られるように、Ｘ線吸収現象ならびに異なる結晶および複合金属合金相の回折ピークの重複は、識別物質を構成する異なる相の様々な体積分率を正確に判定することを不可能にする。
【００２０】
しかしながら、現在の識別物質は、既存の技術を使用して容易に製造されることができ、ＸＲＤ分析によって認証されることができる。物質の製造時に、そのサンプルが保存されるか、または単にそのＸＲＤシグネチャが基準シグネチャとして保存される。したがって、候補材料または物質の認証は、そのＸＲＤシグネチャを基準ＸＲＤシグネチャと比較することによって行うことができる。
【００２１】
ＸＲＤシグネチャの一意性と指定された化合物のコピーの不可能性は、視認可能または視認不可能な保護を必要とする商品や製品によって使用されることができる強力で安全な認証方法をもたらす。
【００２２】
識別物質には、様々な形状（ビーズ、円柱、繊維）が与えられることができ、ソート、追跡、識別、検証、認証、盗難防止／偽造防止、セキュリティ／反テロリズム、または他の目的など、多くの異なる目的のために使用されることができる。
【００２３】
実際には、識別材料のバッチ（すなわち、少なくとも１つのアモルファス相、少なくとも１つの結晶相および少なくとも１つの複合金属相を含む）が製造され、例えば認証目的でオブジェクトに関連付けられることができるラベルまたはタガントなど、任意の種類のマーカの製造に使用されることができるか、または任意の種類のマーカとして使用されることができる。したがって、所定量の任意の適切な形式の識別物質は、オブジェクトに直接貼付される（すなわち、物理的に関連付けられる）か、またはそれにリンクされるか、もしくは通知、ラベルもしくは包装に添付される。
【００２４】
所定量の識別物質をオブジェクトのバルクに統合すること、またはそれと一体にすることも可能である。また、オブジェクトは、識別物質から一体的または部分的に製造されることができ、またはオブジェクトの構成要素は、識別物質から製造されることができる。
【００２５】
したがって、識別物質を認証されるべきオブジェクトと組み合わせる様々な方法がある。
【００２６】
基本的に、識別物質が製造され、そこからＸＲＤ分析が行われ、これは、基準ＸＲＤシグネチャとして機能する。
【００２７】
「ＸＲＤシグネチャ」という用語は、基準識別物質またはＸＲＤパターンの特性値を含む候補について測定されたＸＲＤ回折パターンの少なくとも一部を指定するために本明細書で使用される。ＸＲＤシグネチャは、グラフィカルに、またはデータセットとして保存されることができ、また、ＸＲＤパターンの一部のみまたはいくつかの部分は、認証目的に使用されることができる。実際には、ＸＲＤシグネチャは、分析されたサンプルを表す角度および強度値の特徴的なセットを含むことが好ましい。
【００２８】
したがって、測定されたＸＲＤシグネチャ（すなわち、候補サンプルについて）を基準サンプルと比較するステップは、それぞれのＸＲＤシグネチャの対応を（グラフィック的にまたは数値的に）比較することで構成される。候補および基準ＸＲＤシグネチャは、ピークおよび強度の角度位置が正確に対応するかまたは特定の許容範囲内にある場合に一致すると見なされる。したがって、比較ステップは、主に、代表／特性ピークの角度位置の比較、および／または代表／特性ピーク間の相対強度の比較を伴う。
【００２９】
較正を容易にするために、識別物質は、好ましくは、例えばシリコンなどの既知の較正結晶を含む。これは、回折図のｘ軸（シータ）に沿った正確な位置決めを可能にする。
【００３０】
第３の態様によれば、本発明は、オブジェクトを認証する方法において、
ａ）少なくとも１つのアモルファス相、少なくとも１つの結晶相、および少なくとも１つの複合金属相を含む識別物質を製造するステップと、
ｂ）所定量の識別物質をＸＲＤ分析にかけ、そのＸＲＤシグネチャを判定し、後者を基準ＸＲＤシグネチャとして保存するステップと、
ｃ）所定量の識別物質をオブジェクトに関連付けるステップと、
ｄ）識別されるべきオブジェクトに関連付けられた候補識別物質をＸＲＤ分析にかけ、そのＸＲＤシグネチャを判定するステップと、
ｅ）候補識別物質のＸＲＤシグネチャを基準ＸＲＤシグネチャと比較し、そのＸＲＤシグネチャが基準ＸＲＤシグネチャと実質的に一致する場合に、識別されるべきオブジェクトの真正性を結論付けるステップとを備える、方法に関する。
【００３１】
この方法では、より小さなまたはより大きな識別物質のバッチが形成され、取得された物質のＸＲＤシグネチャは、将来の認証目的のための基準として保存される。識別物質は、任意の適切な形式のマーカ、ラベル、タガントの製造に使用される。
【００３２】
例えば、複数のラベルまたはタガントは、識別物質から製造されることができ、ラベルは、オブジェクトに貼付されるかまたは結び付けられる。タガントはまた、オブジェクトのラベルもしくは包装に貼付されることができ、またはオブジェクトに直接貼付されることもできる。
【００３３】
実施形態では、所定量の識別物質は、特にオブジェクトの製造および／または包装中に、認証されるべきオブジェクトのバルクに追加される。
【００３４】
本方法は、現在の技術によって容易に実装されることができる。必要な３つの相を提供するために、様々な材料が利用可能である。Ｘ線回折分析は、標準的な技術であり、任意の適切なＸ線回折測定システムが使用されることができる。分析されるべきサンプル物質は、特定の調製を必要としない。得られた回折パターンおよび対応するシグネチャは、コンピュータ読み取り可能な支持体に保存されることができる。
【００３５】
また、本発明において使用される識別物質は、例えば、積層造形、レーザ焼結、ステレオリソグラフィ、射出成形、樹脂成形などの任意のポリマー技術によって適応されて形成されることができる。
【００３６】
これに関連して、識別物質の容易な製造を可能にするポリマー技術を利用するために、アモルファスまたは半結晶性ポリマーがマトリクスとして使用されることができ、それに他の必要な相を含む粒子が添加される。好ましくは、１つ以上の結晶相および／または１つ以上の複合金属相を含む粉末およびより微細なまたはより粗い粒子状物質が選択され、所望の混合物に応じて、所定量にしたがってポリマーマトリクスに添加される。
【００３７】
本明細書では、「アモルファス相」という用語は、その従来の意味で使用され、一般に、結晶の特徴である長距離秩序を欠く非周期的な３Ｄ構造配置を指す。通常、アモルファス相では、Ｘ線は、多くの方向に散乱され、明確に定義されていない短距離秩序の広いピーク特徴のみをもたらす。好ましくは、アモルファス相は、ポリマーによって提供される。
【００３８】
本明細書では、「結晶相」という用語は、その古典的な結晶学的意味で使用され、結晶構造、すなわち、原子、イオンまたは分子の規則的配列を指し、物質的に３次元空間の主方向に沿って周期的に繰り返される対称パターンを形成する。したがって、本明細書で使用される場合、「結晶相」という用語は、結晶の歴史的な定義を包含し、以下で定義されるように、いわゆる「準結晶」またはより一般的には「複合金属合金」を包含しない。結晶相は、鋭くて強い回折ピークの有限セットを特徴とする粉末ＸＲＤパターンを有する。
【００３９】
本明細書では、「複合金属合金」という用語は、厳密に言えば準結晶相、またはいわゆる近似相のいずれかである合金を指す。厳密な意味での準結晶相は、古典的な結晶の並進対称特性とは通常互換性のない禁じられた回転対称性、すなわち、５、８、１０、または１２次の回転対称性を示す相である。例として、二十面体群対称性を有する二十面体相および十角形点群対称性を有する十角形相について言及されることができる。
【００４０】
近似相または近似化合物は、それらの結晶構造が準結晶のものと同様の短距離秩序を有する並進対称性と互換性がある限り、真の結晶であるが、電子回折ショットでは、それらは、５、８、１０、または１２次の対称性に近い対称性の回折パターンを示す。それらは、数十個または数百個の原子を含む基本メッシュによって特徴付けられる相であり、局所的な順序では、関連する準結晶相に類似したほぼ二十面体または十角形の対称性の配列を表す。複合金属合金は、通常の金属合金よりもはるかに複雑な、鋭くて強い回折ピークの密なセットによって特徴付けられる粉末ＸＲＤを有する。
【００４１】
これらの相の中で、以下のナノメートル（ｎｍ）で表されるメッシュパラメータを有する原子組成Ａｌ６５Ｃｕ２０Ｆｅ１０Ｃｒ５の合金に特徴的な斜方晶相Ｏ１の例を挙げることができる：ａ０（１）＝２．３６６、ｂ０（１）＝１．２６７、ｃ０（１）＝３．２５２。この斜方晶相Ｏ１は、十角形相に近いと言われている。２つの相の性質は、透過型電子顕微鏡によって確認されることができる。
【００４２】
Ａｌ６４Ｃｕ２４Ｆｅ１２に近い原子組成の合金に存在するパラメータａＲ＝３．２０８ｎｍ、α＝３６°を有する菱面体晶相についても言及されることができる。この相は、二十面体相の近似相である。
【００４３】
原子組成Ａｌ６３Ｃｕ１７．５Ｃｏ１７．５Ｓｉ２の合金に存在する、以下のｎｍのそれぞれのパラメータを有する斜方晶相Ｏ２およびＯ３：ａ０（２）＝３．８３、ｂ０（２）＝０．４１、ｃ０（２＞＝５．２６；およびａ０（３）＝３．２５、ｂ０（３）＝０．４１、ｃ０（３）＝９．８、または実際には原子組成Ａｌ６３Ｃｕ８Ｆｅ１２Ｃｒ１７の合金に形成される、以下のｎｍのパラメータを有する斜方晶相Ｏ４：ａ０（４）＝１．４６、ｂ０（４）＝１．２３、ｃ０（４）＝１．２４についても言及されることができる。
【００４４】
近似または真の準結晶相と共存することが非常に頻繁に観察される立方体構造の相Ｃについても言及されることができる。特定のＡｌ−Ｃｕ−ＦｅおよびＡｌ−Ｃｕ−Ｆｅ−Ｃｒ合金で形成されるこの相は、Ｃｓ−Ｃｌタイプの構造および格子定数ａ１＝０．２９７ｎｍを有する相のアルミニウム部位に対する合金の元素の化学的秩序効果により、上部構造で構成される。
【００４５】
相ＣおよびＨの結晶間で電子顕微鏡によって観察されるエピタキシャル関係と、結晶格子のパラメータをつなぐ単純な関係、すなわち、ａＨ＝３√ａ１／√３（４．５％以内）およびｃＨ＝３√２・ａ１／２（２．５％以内）とによって示されるように、相Ｃから直接得られる六角形構造の相Ｈについても言及されることができる。この相は、４０重量％のＭｎを含むＡｌ−Ｍｎ合金に見られる、ΦＡｌＭｎと書かれる六方晶相の同形である。
【００４６】
立方晶相、その上部構造、およびそれから得られる相は、同様の組成の準結晶相の近似相のクラスを構成する。
【００４７】
また、例えば、Ａｌ−Ｃｕ−Ｆｅ系の準結晶合金は、本発明にかかる方法における使用に適している。
【００４８】
特に、以下の原子組成のいずれか１つを有する合金について言及されることができる：Ａｌ６２Ｃｕ２５．５Ｆｅ１２．５、Ａｌ５９Ｃｕ２５．５Ｆｅ１２．５Ｂ３、Ａｌ７１Ｃｕ９．７Ｆｅ８．７Ｃｒ１０．６、およびＡｌ７１．３Ｆｅ８．１Ｃｏ１２．８Ｃｒ７．８。これらの合金は、サンゴバン（Ｓａｉｎｔ−Ｇｏｂａｉｎ：フランス）によって製造されている。特に、Ａｌ５９Ｃｕ２５．５Ｆｅ１２．４Ｂ３合金は、Ｃｒｉｓｔｏｍｅ  Ｆ１という名称で販売され、Ａｌ７１Ｃｕ９．７Ｆｅ８．７Ｃｒ１０．６合金は、Ｃｒｉｓｔｏｍｅ  Ａ１という名称で販売され、Ａｌ７１．３Ｆｅ８．１Ｃｏ１２．８Ｃｒ７．８合金は、Ｃｒｉｓｔｏｍｅ  ＢＴ１という名称で販売されている。Ｃｒｉｓｔｏｍｅ  Ｆ１、Ａ１およびＢＴ１は、例として引用されるのみであり、限定するものとして解釈されるべきではない。
【００４９】
本発明において使用するための複合金属合金は、５０％を超えるアルミニウムの原子百分率を含む金属合金であってもよい。
【００５０】
上記で説明したように、本発明は、少なくとも３つの以下の相：アモルファス相、結晶相および複合金属相の混合物を含む識別物質の固有の複合ＸＲＤシグネチャの使用に依存する。
【００５１】
便宜上、アモルファス相は、アモルファス材料、特にポリマーによって提供される。識別物質は、固体粒子をアモルファス材料に添加して、少なくとも１つの結晶相と少なくとも１つの複合金属相とを形成することによって生成されることができる。
【００５２】
適切なアモルファス材料は、例えば、アモルファスまたは半結晶性ポリマー、エラストマ、ガラス、金属ガラスである。
【００５３】
結晶性物質に関しては、任意の適切な結晶性固体が使用されることができる。金属および金属合金が特に適している。
【００５４】
識別物質の製造中に、それぞれの相を形成する異なる成分が所定量で混合され、各相のそれぞれの体積分率をもたらす。そのＸＲＤ回折パターンは、識別物質に存在する相のそれぞれの体積分率の関数であるため、そのような識別物質のＸＲＤシグネチャは、調製された材料に固有かつ特有である。複合かつ近似相材料を使用しているため、材料は、出発組成（すなわち、初期材料およびそれぞれの量）の知識がなければ複製またはコピーされることができない。
【００５５】
添付の図１は、本認証方法において使用される識別物質のＸＲＤシグネチャの複雑さを示している。最初の３つのＸＲＤパターンは、それぞれ、識別物質の以下の組成に対応している：
ａ）アモルファス相および結晶相を含む半結晶性ポリマー。ここで、主ピークは、結晶相によるものである。
ｂ）２つの結晶相を含む近似金属合金。
ｃ）１つの結晶相および１つの準結晶相を含む複合金属合金。
【００５６】
ポリマーは、通常、他の相を形成する金属合金が、粉末、微細もしくは粗い粒子、または任意の適切な形状として添加されるマトリクスを形成する。
【００５７】
上記の例では、半結晶性ポリマー（ここでは、ポリアミド１２）は、５０質量パーセント（ｍ％）、近似金属合金２５ｍ％および複合金属合金２５ｍ％を表す。近似および複合金属合金は、適切な添加物（上記で説明したように、クロムまたはホウ素）を有するＡｌ−Ｃｕ−Ｆｅ系の合金であった。
【００５８】
これらの３つの材料を指定された量で混合して識別物質を形成することによって得られた複合材料のＸＲＤパターンが図１ｄ）に示されている。わかるように、個々の材料に存在する６つの相が組み合わさり、予測不可能な回折パターンを提供する。
【００５９】
ポリマーは、質量および体積の観点で主要な構成要素であるが、小さなポリマーピークをもたらす吸収現象があることに留意されたい。これは、組成を解読する際に困難性を追加する。
【００６０】
Ｘ線吸収現象ならびに異なる結晶および複合金属合金相の回折ピークの重複は、識別物質を構成する異なる相の様々な体積分率を正確に判定することを不可能にすることを理解されたい。
【００６１】
したがって、図１ｄ）のＸＲＤパターンは、各相の体積分率を判定することができないため、再現されることができない固有のシグネチャまたはフィンガプリントを形成すると考えられる。識別物質／組成は、初期レシピ、すなわち、それぞれの成分およびそれらの量の知識なしでは再現されることができない。
【先行技術文献】
【特許文献】
【００６２】
【特許文献１】米国特許出願公開第２００７／０１２１１８１号明細書
【特許文献２】国際公開第２０１２／１７４２３２号パンフレット
【特許文献３】米国特許出願公開第２００５／０１１２３６０号明細書
【特許文献４】米国特許出願公開第２００７／００７１９５１号明細書
【非特許文献】
【００６３】
【非特許文献１】Ｒｅｐｏｒｔ  「Ｎａｎｏ  ａｎｄ  ｏｔｈｅｒ  Ｉｎｎｏｖａｔｉｖｅ  Ａｎｔｉ−Ｃｏｕｎｔｅｒｆｅｉｔ  Ｔｅｃｈｎｏｌｏｇｉｅｓ」，  ｐｕｂｌｉｓｈｅｄ  ｂｙ  ｔｈｅ  Ｔｅｃｈｎｏｌｏｇｙ  Ｔｒａｎｓｆｅｒ  Ｃｅｎｔｒｅ  ｉｎ  Ａｐｒｉｌ  ２０１６
【非特許文献２】Ｙｕ  Ｐｉｎｇ  Ｚｈａｎｇ、「Ａｎｔｉ−ｃｏｕｎｔｅｒｆｅｉｔｉｎｇ  ｍｅｔｈｏｄ  ｕｓｉｎｇ  ｓｙｎｔｈｅｓｉｚｅｄ  Ｎａｎｏｃｒｙｓｔａｌｌｉｎｅ  Ｃｅｌｌｕｌｏｓｅ  Ｔａｇｇａｎｔｓ」、２１  Ｎｏｖｅｍｂｅｒ  ２０１２，  Ｐｈ．Ｄ  Ｔｈｅｓｉｓ  ＭｃＧｉｌｌ  Ｕｎｉｖｅｒｓｉｔｙ，  Ｍｏｎｔｒｅａｌ．
【図１ａ）】
2020526761.tif 000002
【図１ｂ）】
2020526761.tif 000003
【図１ｃ）】
2020526761.tif 000004
【図１ｄ）】
2020526761.tif 000005
【国際調査報告】
2020526761.tif 000006
2020526761.tif 000007
2020526761.tif 000008